ウラン溶液に酸化抑制剤を投入してウランの価数の増加を抑制する酸化抑制剤投入工程と、前記酸化抑制剤を投入したウラン溶液にシュウ酸を投入し前記ウランを沈殿させるシュウ酸沈殿工程と、を含むことを特徴とするウランの回収方法。請求項1に記載のウランの回収方法において、使用済み燃料を硝酸に溶解して水溶液にする溶解工程と、前記水溶液を電解還元してウランの価数を減少させる電解還元価数調整工程と、前記電解還元した水溶液に有機抽出溶媒を混合して有機層及び水層に分液する分液工程と、分液した前記水層を前記ウラン溶液とみなし酸化抑制剤を投入してウランの価数の増加を抑制する酸化抑制剤投入工程と、前記酸化抑制剤を投入した水層にシュウ酸を投入し前記ウランを沈殿させるシュウ酸沈殿工程と、を含むことを特徴とするウランの回収方法。請求項1又は請求項2に記載のウランの回収方法において、前記酸化抑制剤を投入した水層を電解還元して価数の増加したウランの価数を減少させる電解還元価数調整工程を含むことを特徴とするウランの回収方法。請求項1から請求項3のいずれか1項に記載のウランの回収方法において、前記酸化抑制剤は、ヒドラジンを含むことを特徴とするウランの回収方法。請求項4に記載のウランの回収方法において、前記水層に含まれるウランに対する前記ヒドラジンのモル比を1以上とすることを特徴とするウランの回収方法。請求項1から請求項5のいずれか1項に記載のウランの回収方法において、前記ウラン溶液に含まれるウランに対する前記シュウ酸のモル比を2以上とすることを特徴とするウランの回収方法。ところで、ハイブリッド再処理方法では、ウラン溶液にシュウ酸を投入してウランを沈殿回収する工程が採用されており、このウランの回収率を向上させるためにウランを6価から4価に調整する価数調整工程が設けられている。しかし、この4価のウランは、硝酸溶液中において時間経過とともに酸化して6価のウランに逆戻りするために、回収率が期待通りに向上しない課題があった。本発明はこのような事情を考慮してなされたもので、回収率の向上が達成されるウランの回収方法を提供することを目的とする。ウランの回収方法において、ウラン溶液に酸化抑制剤を投入してウランの価数の増加を抑制する工程と、前記酸化抑制剤を投入したウラン溶液にシュウ酸を投入し前記ウランを沈殿させる工程と、を含むことを特徴とする。本発明により、回収率の向上が達成されるウランの回収方法が提供される。第1実施形態以下、本発明の実施形態を添付図面に基づいて説明する。第1実施形態に係るウランの回収方法は、使用済み燃料を硝酸に溶解して水溶液にする溶解工程S12と、この水溶液を電解還元してウランの価数を減少させる電解還元価数調整工程S14と、この電解還元した水溶液に有機抽出溶媒を混合して有機層及び水層に分液する分液工程S15と、分液した水層に酸化抑制剤を投入してウランの価数の増加を抑制する酸化抑制剤投入工程S21と、酸化抑制剤を投入した水層にシュウ酸を投入しウランを沈殿させるシュウ酸沈殿工程S23と、を含んでいる。また、水層に酸化抑制剤を投入した酸化抑制剤投入工程S21の後に、価数が増加したウランの価数を減少させる電解還元価数調整工程S22を含んでいる。解体せん断工程S11は、原子炉から取り出され、貯蔵プールにおいて規定の放射能レベルになるまで貯蔵し冷却された使用済核燃料を、数センチ程の小片になるよう解体せん断する工程である。使用済み燃料中にはウランU、プルトニウムPu、マイナーアクチニドMANp、Am、Cm等の他に、核分裂生成物FPとしてアルカリ金属AM元素、アルカリ土類金属AEM元素、白金族元素が含まれている。なお、切断の際に燃料棒から放出されるFPガスは廃ガス処理される。溶解工程S12は、切断片となった使用済み核燃料をステンレス製の溶解槽に入れ硝酸水溶液で溶解し、U、Pu、FP、MAを硝酸水溶液中に溶出させる工程である。この溶出したUは6価U6の状態でPuは4価Pu4の状態で液相に存在している。廃棄物処理処分工程S13は、硝酸水溶液に対し不溶解性であるジルカロイ合金製又はステンレス製の燃料被覆管、その他の燃料集合体構造物の切断片を固体放射性廃棄物として処理処分する工程である。電解還元価数調整工程S14は、U、Pu、FP、MAの溶出した硝酸水溶液中に、電極を投入して直流電圧を印加し、これら金属イオンを電解還元する工程である。この電解還元により、各金属イオンは電子の授受を行って、U6の一部がU4に、Pu4の大部分がPu3に価数調整される。なお、このU4の生成率を調整することにより、次の分液工程S15における水層中のU組成を調節することができる。分液工程S15は、有機抽出溶媒としてTBPリン酸トリブチル/n-ドデカンを混合して分液する工程である。金属イオンは、それぞれの分配係数に基づいて、有機抽出溶媒及び水に分配される。そして、ほとんど全てのU6及び所定割合のU4はTBP/n-ドデカン溶液に抽出され、U4の残部、Pu3、MA、FPが水層に残留する。この水層は、0.1~3MmolLのウランを含有する1~5Mの硝酸水溶液になっている。U精製工程S16は、分液工程S15において有機層に抽出されたU6及びU4を硝酸で洗浄することによりこの硝酸に逆抽出する。この逆抽出されたU6及びU4は、脱硝工程S17で酸化物に転換され、高純度のUO2として回収され、軽水炉用の燃料として使用されるS18。酸化抑制剤投入工程S21では、硝酸水溶液においてU4よりもU6の方が安定であるために、U4が酸化してU6に戻る反応を防止する酸化抑制剤を、水層に投入する工程である。この酸化抑制剤として、ヒドラジンを好適に用いることができるが、U4の酸化抑制作用を有するものであれば適宜用いることができる。このヒドラジンの水層への投入量は、この水層に含まれるウランに対するモル比が1以上となるようにする。水層におけるウランに対するヒドラジンのモル比が1未満であると、U4の酸化抑制作用が不充分となりU6に戻る割合が高くなる。電解還元価数調整工程S22は、酸化抑制剤投入工程S21を経たにもかかわらず水層で酸化してU6に変化してしまったものを、電解還元してU4に戻す工程である。シュウ酸沈殿工程S23は、水層にシュウ酸を添加し、水層に含まれる金属イオンをシュウ酸塩として沈殿させる。このシュウ酸の添加量は、この水層に含まれるウランに対するモル比が2以上となるようにする。この水層におけるウランに対するシュウ酸のモル比が2未満であると、金属イオンがシュウ酸塩に変化する割合が低下して、沈殿物の回収率が低下する。そして、常温もしくは加熱しながらシュウ酸を添加した水層を攪拌し、常温もしくは冷却静置することで、沈殿物の回収率を向上させる。このシュウ酸沈殿工程S23で、U4及びPu3は、高率でシュウ酸塩を生成し沈殿する。その他、Np、Am、Cm等のマイナーアクチニドMA、希土類元素REおよびアルカリ土類金属元素等の核分裂生成物FPの一部がシュウ酸塩の沈殿物に含まれる。なお、核分裂生成物FPのうち、アルカリ金属元素や白金族元素は、沈殿せずに、ろ液中に溶解している。酸化物転換工程S24は、シュウ酸沈殿工程S23で回収されたシュウ酸塩の沈殿物に、オゾンもしくは酸化性のガスを吹き込み、水分を加熱しながら除去し、U、Pu、MAおよび希土類元素の酸化物を生成する工程である。溶融塩電解工程S25は、S24で転換された酸化物から水分を完全に除去し、陰極バスケットに保持させて、白金やグラッシーカーボン製の陽極を用いて溶融塩電解する工程である。すると、陰極バスケット中のU、Pu、MAの酸化物中の酸素イオンが引き抜かれて金属に還元されるので、U、Pu、MAの金属が回収され、高速炉用の燃料に用いられるS26。白金族FP回収工程S31は、シュウ酸沈殿工程S23でシュウ酸塩を沈殿させた後、ろ液から白金族の核分裂生成物FPを回収する工程である。この、ろ液に陽極および陰極を挿入して電圧を印加すると、白金族系のFPPd、Ru、Rh、Mo、Tcが陰極に析出回収される。このとき、ろ液に残留する、Csなどのアルカリ金属元素およびSrなどのアルカリ土類元素は、高レベル放射性廃棄物としてガラス固化されるS32。比較例として、図1に示される工程のうち、酸化抑制剤投入工程S21及び電解還元価数調整工程S22を省略した場合、シュウ酸沈殿工程S23においてウラン元素のうち沈殿物に移行するものは80程度で、残りは、ろ液に移行してしまう。このために比較例では、ろ液からウランを回収する工程と回収したウランを溶解する溶解工程とが必要となり、工程が複雑になると共に放射性廃棄物が増える問題が発生してしまう。第2実施形態前記説明においては、分液工程S15においてTBPで溶媒抽出した後の、ろ液に着目して、このウラン溶液中のU4が酸化してU6に戻ることを防止する実施形態を示した。しかし、発明の実施形態が適用されるウラン溶液は、そのようなTBPで分液された、ろ液に限定されるものではない。つまり、図2に示すように、調整されたウラン溶液S20に、酸化抑制剤例えば、ヒドラジンを投入してウランの価数の増加を抑制する酸化抑制剤投入工程S21と、酸化抑制剤を投入したウラン溶液にシュウ酸を投入し前記ウランを沈殿させるシュウ酸沈殿工程S23と、ウラン回収工程S24と、を含む技術に適用することができる。なお、適宜、酸化抑制剤投入工程S21の後に、価数が増加したウランの価数を減少させる電解還元価数調整工程S22を設けることもできる。以上述べた少なくともひとつの実施形態のウランの回収方法によれば、ウラン溶液にU4の酸化抑制剤を投入することにより、U6に酸化することが防止されシュウ酸によるウランの沈殿物の回収率を向上させることが可能となる。さらに、プロセスが簡素化されると共に放射性廃棄物を減少させることができる。本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。